(57)【要約】    【課題】海水のような、塩素イオンを含有する水溶液の電解において、塩素を発生せず酸素のみを発生する陽極として、Ｔｉ製の電極下地をＴｉの酸化を防止する中間層で被覆した上に、電極活物質としてＭｎを主とする複酸化物を被覆した酸素発生用電極において、中間層の貴金属の使用量を低減し、しかも十分な導電性を保証し、電極活物質の性能および耐久性の向上を実現した酸素発生用電極を提供する。    【解決手段】Ｔｉ製の電極下地の上に、（Ａ）中間層として、全陽イオンに対する原子％で、Ｓｎが５０〜９５モル％を占め、残部が白金族金属である組成を有する複酸化物を焼成法により形成し、その上に、電極活物質の層（Ｂ）として、全陽イオンに対する原子％で、ＭｏおよびＷの１種または２種（２種の場合は合計）が０．２〜２０モル％を占め、残部がＭｎである組成を有する複酸化物を、陽極析出法により形成する。ＭｏおよびＷの１種または２種の０．１〜３モル％を、Ｓｎで置換してもよい。【選択図】  なし【特許請求の範囲】
【請求項１】
塩素イオンを含む水溶液を電解し、塩素の発生は抑制しつつ酸素を発生させるための電極であって、Ｔｉ製の電極下地の上に、いずれも金属の複酸化物である中間層（Ａ）および電極活物質の層（Ｂ）を順次形成してなり、
（Ａ）中間層が、全陽イオンに対する原子％で、Ｓｎが５０〜９５モル％、残部が白金族金属である組成を有する複酸化物を、焼成法により形成したものであり、
（Ｂ）電極活物質の層が、全陽イオンに対する原子％で、ＭｏおよびＷの１種または２種（２種の場合は合計）が０．２〜２０モル％を占め、残部がＭｎである組成を有する複酸化物を、陽極析出法により形成したものである
ことを特徴とする酸素発生用電極。
【請求項２】
電極活物質の層（Ｂ）におけるＭｏおよびＷの１種または２種の０．１〜３モル％を、Ｓｎで置換した請求項１の酸素発生用電極。
【発明の詳細な説明】
【技術分野】
【０００１】
本発明は、海水をはじめとする塩素イオンを含む水溶液の電解に陽極として使用し、塩素の発生を抑制しつつ酸素を発生するための酸素発生用電極に関する。
【背景技術】
【０００２】
海水の電解は、通常、陰極では水素と水酸化ナトリウムを発生させ、陽極では塩素を発生させ、発生した水酸化ナトリウムと塩素とから次亜塩素酸ナトリウムを生成させために行なわれる。この電解に用いる陽極としては、耐食性金属であるチタンを白金族金属の酸化物で被覆した電極が、高性能電極として用いられている。
【０００３】
これに対し、通常の水電解と同様に、海水から水素と酸素とを分離して得ることを目的とする海水電解においては、陰極で水素を発生し、陽極では塩素を発生せずに酸素のみを発生させる必要があるから、その目的に合致した、特殊な陽極が求められる。
【０００４】
本発明者らはさきに、特定の金属の塩を溶剤に溶解した溶液を、導電性の電極基体塗布し、乾燥後、大気中で加熱して塩を分解して酸化物に変えるという操作を繰り返した後、熱処理することによって、基体に密着した酸化物を活物質として有する電極を製作し、これが食塩水を電気分解する陽極として使用したとき、酸素発生に対しては高活性を示すが、塩素発生には不活性であることを見出し、すでに開示した（特許文献１）。特許文献１に開示の酸素発生用電極は、電極活物質である酸化物に、下記のふたつの態様がある。
（１）陽イオンとして、ＭｏおよびＷの１種または２種を０．２〜２０モル％含み、残部Ｍｎからなる酸化物
（２）陽イオンとして、ＭｏおよびＷの１種または２種を０．２〜２０モル％とＺｎを１〜３０％含み、残部Ｍｎからなる酸化物を形成した後、高温で濃厚なアルカリ溶液に浸漬してＺｎを溶出させることによって、有効表面積を増大した酸化物
【０００５】
上記した酸素発生用電極の発明は、金属塩の塗布に続く焼成においては、Ｍｎは３価まで酸化されてＭｎ2Ｏ3となることと、Ｍｎ2Ｏ3がＭｏまたはＷを含むとさらに酸素発生効率が向上する、という知見にもとづいている。焼成法による電極の製作においては、焼成温度が低いと十分に結晶が成長せず、そのために電極の安定性が劣り、一方、高温で焼成した場合は、高次の酸化物が分解するため、Ｍｎを３価以上に酸化することはできない。
【０００６】
しかし、より高次のＭｎ酸化物がより高い活性を示すことが期待できたため、焼成法に代えて、金属塩の溶液から電極基体上に酸化物を陽極析出させる方法を、発明者らは試みた。その結果、電極活物質が４価のＭｎを含み、適用することによって、海水などの塩化ナトリウムを含有する水溶液を電解したときに、塩素を発生せず酸素を発生することができる電極が製造できることを知り、この電極がさらに高活性を示すことを確認したので、これも開示した（特許文献２）。特許文献２に開示したものは、「ＭｏおよびＷの１種または２種を０．２〜２０モル％含み、残部Ｍｎからなる酸化物を、陽極析出法により導電性電極基体に被覆してなる、海水電解のための酸素発生用電極」であって、陽極析出法の採用に特色がある。
【０００７】
関連する研究の成果として、この電極を陽極としイオン交換膜を電解質とした電解装置、この電極とダイオードを組み合わせた電極アセンブリー、および陽極の製造方法を開発して、これらも開示した（特許文献３、特許文献４および特許文献５）。さらに電極の改良を試み、Ｍｎ−Ｍｏ、Ｍｎ−ＷまたはＭｎ−Ｍｏ−ＷにＦｅを加えた複酸化物を使用した電極が、沸騰直下までの高温を含む広い温度範囲にわたって、塩素イオンを含む溶液中で酸素発生用電極として有用であることを見出した（特許文献６）。また、複酸化物を陽極析出法により電着させるＴｉ基板の調製法を始め、改良した電極製造法を提案した（特許文献７）。
【０００８】
酸素発生用電極の改良をさらに進めた発明者らは、Ｍｎ−Ｍｏ、Ｍｎ−ＷまたはＭｎ−Ｍｏ−ＷにＳｎを加えた複酸化物が、塩化物溶液中で酸素を発生させた結果として強酸性になった溶液中でも、すぐれた酸素発生効率と耐久性を備えていることを見出し、続いて特許出願した（特許文献８）。特許文献８の酸素発生用電極は、「導電性の電極基体上に、陽イオンの原子％で、Ｓｎが０．１〜３モル％、Ｍｏおよび（または）Ｗが、Ｓｎとの合計量で０．２〜２０モル％を占め、残部がＭｎからなる複酸化物を、陽極析出法により生成させてなる電極」である。
【０００９】
これらの電極においては、Ｔｉ製の電極下地を用い、上記のようにＭｎを含む複酸化物からなる電極活物質を用いるが、電極活物質を焼成により、または陽極析出により形成する際、および得られた電極を用いて電解を行なったときに、アノード分極によりＴｉ上に絶縁性の酸化チタン皮膜が成長することを避けるため、これまで、Ｔｉと電極活物質との間に、白金族金属、代表的にはＩｒの酸化物からなる中間層を設けたものを基体として用いていた。しかし、中間層の材料として、資源量の少ない貴金属の使用を避けることが望ましく、発明者らは、貴金属に代わる材料を用いた中間層を探索してきた。
【００１０】
チタン基体を被覆する層は、チタンの酸化物であるＴｉＯ2と同じルチル構造をもち、チタンと複酸化物を構成して導電性を維持し、ＴｉＯ2単独の絶縁皮膜の生成を防止する機能をもつ必要がある。発明者らは、ＴｉＯ2と同じルチル構造の酸化物の中にＳｎの酸化物であるＳｎＯ2があって、激しい酸化条件でも溶解することなく安定であることに着目し、これを貴金属酸化物とともに使用することを着想した。ＳｎＯ2は導電性が高くないのが難点であるが、Ｓｂを添加することによって導電性を増大させることができるので、ＳｎとＳｂを併用するとよいことを見出し、これも同時に提案した。（特許文献９）。
【００１１】
特許文献９に提案した電極は、Ｔｉ製の電極下地の上に中間層および電極活物質の層を順次形成してなる、塩素イオンを含む水溶液を電解して塩素の発生は抑制して酸素を発生させるための電極において、中間層が、ＳｎおよびＳｂと、白金族金属との複酸化物であって、Ｓｎ：Ｓｂは陽イオンのモル比で１：１〜４０：１の範囲にあり、かつ、ＳｎおよびＳｂが複酸化物の全陽イオンの９０モル％以下を占め、残部が白金属金属の酸化物である組成を有するものを焼成法で形成してなるものであり、電極活物質の層は、Ｓｎが陽イオンの０．１〜３モル％、Ｍｏおよび（または）Ｗが、Ｓｎとの合計量で陽イオンの０．２〜２０モル％を占め、陽イオンの残部がＭｎからなる複酸化物を、陽極析出法により生成させてなるものであることを特徴とする。
【特許文献１】特開平９−２５６１８１
【特許文献２】特開平１０−２８７９９１
【特許文献３】特開平１１−２５６３８３
【特許文献４】特開平１１−２５６３８４
【特許文献５】特開平１１−２５６３８５
【特許文献６】特開２００３−１２９２６７
【特許文献７】特開２００７−１３８２５４
【特許文献８】特開２００７−３０２９２５
【特許文献９】特開２００７−３０２９２７
【発明の開示】
【発明が解決しようとする課題】
【００１２】
特許文献９の発明の過程において、発明者らは、過剰のＳｂを中間層に添加すると、塩化物溶液電解中に導電性基体であるチタンの酸化防止に必ずしも有効でないことに着目し、貴金属の使用量を低減しながらもチタン基体の酸化を確実に防止し、かつ、酸化物電極の導電性を高く保つことにより電解電圧の上昇を防ぎ、省エネルギー電解を維持するためには、中間層にＳｂを添加せず、中間層として、薄いＳｎＯ2層に低濃度で白金族金属の陽イオンを含ませることが有効であることを見出した。本発明の目的は、この知見を活用し、Ｔｉ製の電極下地をＴｉの酸化を防止する中間層で被覆した上に、電極活物質としてＭｎを主とする複酸化物を被覆した酸素発生用電極において、中間層の複酸化物の貴金属の使用量を低減し、しかも十分な導電性を保証し、電極活物質の性能および耐久性の向上を実現した酸素発生用電極を提供することにある。
【課題を解決するための手段】
【００１３】
本発明の酸素発生用電極は、塩素イオンを含む水溶液を電解し、塩素の発生は抑制しつつ酸素を発生させるための電極であって、Ｔｉ製の電極下地の上に、いずれも金属の複酸化物である中間層（Ａ）および電極活物質の層（Ｂ）を順次形成してなり、
（Ａ）中間層が、全陽イオンに対する原子％で、Ｓｎ：５０〜９５モル％、残部が白金族金属である組成を有する複酸化物を、焼成法により形成したものであり、
（Ｂ）電極活物質の層が、全陽イオンに対する原子％で、ＭｏおよびＷの１種または２種（２種の場合は合計）：０．２〜２０モル％を占め、残部がＭｎである組成を有する複酸化物を、陽極析出法により形成したものである
ことを特徴とする酸素発生用電極である。
【００１４】
電極活物質の層（Ｂ）のＭｏおよびＷの１種または２種は、その０．１〜３モル％をＳｎで置換してもよい。
【発明の効果】
【００１５】
本発明の酸素発生用電極は、Ｔｉに接する中間層が、ＳｎＯ2に低濃度の白金族金属の陽イオンを添加した複酸化物であって、ＴｉＯ2と同じルチル構造を有する。ＳｎＯ2は、白金族金属の酸化物にくらべ、酸化物としてより安定であるため、中間層の下にあるＴｉの酸化に対する酸素供給源としての作用は、白金族元素の酸化物に比べて遥かに低い。このため、電気抵抗が低い薄い酸化物であっても、十分にＴｉの酸化を防止することができる。このようなわけで、本発明の酸素発生用電極は劣化しにくく、耐久性が高い。
【発明を実施するための最良の形態】
【００１６】
本発明の電極を製造する代表的な方法は、つぎのとおりである。電極の下地としては、耐食性の高いＴｉを用いることが好ましい。Ｔｉの下地ヘの中間層の密着性を高めるため、酸による酸化皮膜の除去や、表面粗度を増すエッチングその他、既知の表面処理を施して、電極下地を用意することが推奨される。好ましくは、そのような処理を施したＴｉ下地に、適当な濃度のＳｎの可溶性塩の溶液、たとえばブタノール溶液と白金族金属の塩を含む溶液、たとえばブタノール溶液を、所望するモル比で与えるように混合して、チタン基体にハケ塗りして乾燥させたのち、高温たとえば４５０℃に加熱して、Ｓｎおよび白金族金属を酸化物に変える操作を繰り返し、最後に、たとえば４５０℃で１時間焼成して、［Ｓｎ−白金族金属（１種または２種以上）］の複酸化物を中間層とする電極基材を得る。
【００１７】
白金族金属は、本発明の酸素発生用電極の中間層に導電性を保証する元素であって、Ｒｕ，Ｒｈ，Ｐｄ，Ｏｓ，ＩｒおよびＰｔは、大気中における熱処理で、ＭＯ2タイプの二酸化物を生じ、このうちＰｔを除く５種の白金族金属の二酸化物は、酸化チタンＴｉＯ2および酸化スズＳｎＯ2と同じルチル構造であって、これらと固溶する。二酸化白金ＰｔＯ2も、結晶格子のａ軸とｃ軸の格子定数が、ＴｉＯ2およびＳｎＯ2のそれらにきわめて近く、これら二酸化物と単相酸化物を形成する。
【００１８】
中間層を構成する金属酸化物の各成分の組成割合を、上記のように限定した理由を述べれば、つぎのとおりである。Ｓｎは、安定な酸化物を形成し、基体であるＴｉの酸化を防止するために基本的な元素である。ただし、白金族金属のイオンが導電性に必要とされる量確保できるようにするために、Ｓｎの量は、酸化物中の陽イオンの９５モル％以下に止める必要がある。一方、白金族金属をＳｎで置き換える割合が低くては、電極コストの低減という意図が達成できないので、Ｓｎは少なくとも５０％存在させたい。高価な白金族元素の使用量を減らすという狙いと、中間層の導電性を確保するという要請とを調和させる、という観点から適切なＳｎ量は、通常、６０〜９３モル％の好適な範囲内で、または７０〜９０％のより好適な範囲内で見出されるであろう。
【００１９】
酸素発生用電極の劣化は、主として、基体であるＴｉが酸化されて電極の導電性が低下し、電解電圧が高くなることによって、塩素が発生しやすくなることである。本発明の中間層を採用することによって、基体であるＴｉの酸化の防止が十分に行なえるので、酸素発生に寄与する電極活物質は、電極の製造直後に１００％の酸素発生効率を示した、特許文献２、特許文献６、特許文献８のそれらのいずれを用いたときも、長時間の使用による劣化は見られなくなる。
【実施例１】
【００２０】
チタン板の打抜きにより製造したチタンメッシュを、０．５Ｍ ＨＦ中に常温で５分間浸漬して、表面の酸化皮膜を除去した。ついで、８０℃の１１．５Ｍ Ｈ2ＳＯ4に、水素ガスの発生が停止するまで浸漬し、表面粗度を高めるエッチングを施した。流水で約６０分間洗浄して、表面に生成した硫酸チタンを除去し、乾燥した。最後に、電極活物質で被覆する直前に、純水中で超音波洗浄し乾燥した。
【００２１】
０．１Ｍ ＳｎＣｌ4および０．１Ｍ Ｋ2ＩｒＣｌ6の２種のブタノール溶液を用意し、それぞれの７．６mlおよび２．４mlを混合し、スズイオンとイリジウムイオンの和が０．１Ｍである溶液１０mlとした。有効面積が２０cm2の上記のチタンメッシュに、この混合溶液をハケ塗りし、８０℃で１０分間、大気中で乾燥したのち、４５０℃で１０分間焼成して酸化物に変える操作を、３回繰り返したのち、最後に４５０℃に６０分間焼成することによって、中間層を設けた。この操作で生じた複酸化物の中間層はＳｎ１−xＩｒxＯ2の組成であって、その量は７．０６５ｇ/ｍ2であった。陽イオン組成を、ＥＰＭＡを用いて解析したところ、９１．８モル％Ｓｎ、８．２モル％Ｉｒからなっていた。
【００２２】
０．２Ｍ ＭｎＳＯ4−０．００３Ｍ Ｎａ2ＭｏＯ4−０．００６Ｍ ＳｎＣｌ4の組成の水溶液に硫酸を加えてｐＨを−０．１に調整し、９０℃に温めた。上記のようにして製造した、チタン基体上にＳｎ１−xＩｒxＯ2複酸化物中間層を設けたものを陽極とし、上記の水溶液を電解液として、６００Ａ/ｍ2の電流密度で、３０分間の陽極電着を、電解液を更新しながら３回行なった。
【００２３】
このようにして製造した電極を陽極として用い、ｐＨ１の０．５Ｍ ＮａＣｌ溶液を、電流密度１０００Ａ/ｍ2で１０００クーロン電解した後、溶存した次亜塩素酸量をヨウ素滴定法で定量し、塩素発生効率を求めた。塩素の発生は全く検出されず、１００％の酸素発生効率が得られた。上記の溶液中３２００時間の電解を行なった後も、酸素発生効率は９９．７％以上で、分析された塩素量は検出限界に近く、電極の劣化は実質上みられなかった。したがって、本発明の電極が酸素発生に対して高活性で、かつ耐久性のすぐれた電極であることが確認できた。
【実施例２】
【００２４】
実施例１において、酸化皮膜の除去、エッチング、流水洗浄および超音波洗浄を順次おこなったチタンメッシュの、有効面積が２０cm2のものを電極下地として使用した。白金族金属の原料として、ＲｕＣｌ3、ＲｈＣｌ3、ＰｄＣｌ3、ＯｓＣｌ3、Ｋ2ＩｒＣｌ6およびＫ2ＰｔＣｌ6を、それぞれの濃度が０．１Ｍであるブタノール溶液として用意した。これらの溶液と、０．１Ｍ ＳｎＣｌ4ブタノール溶液とを種々の割合で混合した混合溶液を使用し、実施例１と同じ、［ハケ塗り−大気中８０℃で１０分間乾燥−４５０℃で１０分間焼成］の操作を３回繰り返した。最後に４５０℃で６０分間焼成して、低濃度の白金族イオンを含むＳｎ１−xＭxＯ2複酸化物（Ｍは白金族元素）中間層を形成した。この中間層の陽イオン組成（モル％）を、ＥＰＭＡにより分析した。その結果を、表１に示す。
【００２５】
０．２Ｍ ＭｎＳＯ4−０．００３Ｍ Ｎａ2ＭｏＯ4−０．００６Ｍ ＳｎＣｌ4の組成の水溶液に硫酸を加えてｐＨを０．１に調整し、９０℃に温めた。上記のようにして中間層を設けた電極基体を陽極とし、この水溶液を電解液として、６００Ａ/ｍ2の電流密度で３０分間の陽極析出を、電解液を更新しながら３回行なった。
【００２６】
上記の、陽極析出によりＭｎ−Ｍｏ−Ｓｎの複酸化物の層を電極活物質として表面に形成した電極を、陽極として使用して、実施例１と同様に、ｐＨ１の０．５Ｍ ＮａＣｌ溶液を、電流密度１０００Ａ/ｍ2で１０００クーロン電解した。その後、溶存した次亜塩素酸量をヨウ素滴定法で定量し、塩素発生効率を求めることを試みた。塩素の発生は全く検出されず、表１に示すように、いずれも１００％の酸素発生効率を示した。したがって、この電極が塩素イオンを含む水溶液を電解する場合の陽極として、酸素発生に対し高活性な電極であることが確認できた。
【００２７】
表１
2010059524.tif 000002